"1aフルオロアルキル基を有するαクロロアクリレートである含フッ素単量体から誘導された繰り返し単位、およびb非フッ素単量体から誘導された繰り返し単位、を有する含フッ素重合体、ならびに2重量比50以上/50以下のカチオン性界面活性剤/ノニオン性界面活性剤からなる界面活性剤を含む表面処理剤。含フッ素共重合体における、含フッ素単量体の繰り返し単位a/非フッ素単量体の繰り返し単位bのモル比が0.01/1~10/1である請求項1に記載の表面処理剤。含フッ素単量体aが式:CH2CCYZRf[式中、Yは、-O-または-NH-であり、Zは、直接結合または二価の有機基であり、Rfは、炭素数1~20のフルオロアルキル基である。]で示される含フッ素単量体である請求項1または2に記載の表面処理剤。非フッ素単量体bが、式:CHCR1COR2[式中、R1はH、C1~C4のアルキル基、またはハロゲンであり、R2は、C1~C30の炭化水素基例えば、脂肪族基、芳香族基、芳香脂肪族基である。]で示されるアクリレートエステル化合物である請求項1~3のいずれかに記載の表面処理剤。非フッ素単量体bが、b1炭素数12~30の直鎖状または分岐状の炭化水素基を有するアクリレート、およびb2ガラス転移点Tgまたは融点Tmが50°C以上であるメタアクリレートからなる群から選択された少なくとも1種の化合物である請求項1~4のいずれかに記載の表面処理剤。直鎖状または分岐状の炭化水素基を有するアクリレートb1が、式:CH2=CHCOOA1[式中、A1は、CnH2n1n=12~30によって表されるアルキル基である。]で示されるアクリレートである請求項5に記載の表面処理剤。直鎖状または分岐状の炭化水素基を有するアクリレートb1におけるアルキル基の炭素数が12~22である請求項6に記載の表面処理剤。メタアクリレートb2が、式:CHCR11COR12[式中、R11はH、C1~C4のアルキル基、またはハロゲンであり、R12はC1~C30の直鎖状、分岐状または環状の脂肪族基、C6~C20の芳香族基、C7~C25の芳香脂肪族基である。]で示されるアクリレート化合物である請求項5に記載の表面処理剤。非フッ素単量体bが、ラウリルアクリレート、ミリスチルアクリレート、セチルアクリレート、ステアリルアクリレート、ベヘニルアクリレート;シクロヘキシルアクリレート、イソボルニルアクリレート、ボルニルアクリレート、アダマンチルアクリレート、ジシクロペンタニルアクリレート、ジシクロペンテニルアクリレート、トリシクロデカニルアクリレート、フェニルアクリレート、ナフチルアクリレート、ベンジルアクリレート、2-t-ブチルフェニルアクリレート、ナフチルアクリレート;メチルメタクリレート、エチルメタクリレート、イソプロピルメタクリレート、t-ブチルメタクリレート、シクロヘキシルメタクリレート、イソボルニルメタクリレート、ボルニルメタクリレート、アダマンチルメタクリレート、ジシクロペンタニルメタクリレート、ジシクロペンテニルメタクリレート、トリシクロデカニルメタクリレート、フェニルメタクリレート、ナフチルメタクリレート、ベンジルメタクリレート、2-ジメチルアミノエチルメタクリレート、アジリジニルメタクリレート、アジリジリニエチルメタクリレート、ジシクロペンテニルメタクリレート;およびメチルクロロアクリレートからなる群から選択された少なくとも1種である請求項1~8のいずれかに記載の表面処理剤。含フッ素重合体が、さらに、共重合性モノマーとして、分子内に反応基を含む単量体の繰り返し単位を含有する請求項1~9のいずれかに記載の表面処理剤。上記分子内に反応基を含む単量体における反応基が水酸基である請求項10に記載の表面処理剤。ブロック化ポリイソシアネートを含む請求項1~11のいずれかに記載の表面処理剤。カチオン性界面活性剤が、式:R51pN4pX-式中、R51は、C12以上の直鎖状および/または分岐状の脂肪族飽和および/または不飽和基、R52は、HまたはC1~4のアルキル基、ベンジル基、ポリオキシエチレン基オキシエチレン基の数例えば1特に2、特別には3~50Xは、アニオンを形成する基であり、pは1または2である。]で示されるアンモニウム塩である請求項1~12のいずれかに記載の表面処理剤。ノニオン性界面活性剤が、式:R61O-r-s-R63式中、R61は炭素数1~22のアルキル基または炭素数2~22のアルケニル基、R62は炭素数3以上例えば、3~10のアルキレン基であり、R63は水素原子、炭素数1~22のアルキル基または炭素数2~22のアルケニル基、rは2以上の数、sは0または1以上の数である。で示される界面活性剤である請求項1~13のいずれかに記載の表面処理剤。水性媒体をも含有する請求項1~14のいずれかに記載の表面処理剤。水性分散液である請求項1~15のいずれかに記載の表面処理剤。1aフルオロアルキル基を有するαクロロアクリレートである含フッ素単量体から誘導された繰り返し単位、およびb非フッ素単量体から誘導された繰り返し単位、を有する含フッ素重合体、ならびに2重量比50以上/50以下のカチオン性界面活性剤/ノニオン性界面活性剤からなる界面活性剤を含む表面処理剤の製造方法であって、カチオン性界面活性剤およびノニオン性界面活性剤からなる界面活性剤の存在下で、単量体aおよびbを共重合させ、含フッ素重合体が媒体に分散した表面処理剤を得る表面処理剤の製造方法。請求項1~16のいずれかに記載の表面処理剤である撥水撥油剤組成物。請求項1~16のいずれかに記載の表面処理剤で処理することからなる、基材を処理する方法。請求項1~16のいずれかに記載の表面処理剤によって処理された繊維製品。本発明の目的は、繊維製品などの基材に優れた撥水性を付与する含フッ素組成物表面処理剤を提供することにある。本発明者等は上記問題点を解決するために、乳化重合時に用いられるカチオン性乳化剤とノニオン性乳化剤の使用割合を最適化することでフッ素モノマーを含む共重合体組成物からなる撥水性に優れた表面処理剤を提供することを目的として鋭意検討を行なった。その結果、カチオン性乳化剤の使用割合を増やすことにより上記目的を達成しうることを見出し、本発明を完成するに至った。本発明は、1aフルオロアルキル基を有するαクロロアクリレートである含フッ素単量体から誘導された繰り返し単位、およびb非フッ素単量体から誘導された繰り返し単位、を有する含フッ素重合体、ならびに2重量比50以上/50以下のカチオン性界面活性剤/ノニオン性界面活性剤からなる界面活性剤を含む表面処理剤を提供する。本発明の含フッ素組成物表面処理剤は、繊維製品などの基材に優れた撥水性を付与する。本発明において、単量体として、a含フッ素単量体、およびb非フッ素単量体を使用する。本発明において、含フッ素重合体は、a含フッ素単量体αクロロ置換アクリレートから誘導される繰り返し単位、およびb非フッ素単量体誘導される繰り返し単位を有する。a含フッ素単量体αクロロ置換含フッ素単量体含フッ素単量体は式:CH2CCYZRf[式中、Yは、-O-または-NH-であり、Zは、直接結合または二価の有機基であり、Rfは、炭素数1~20のフルオロアルキル基である。]で示されるαクロロ置換含フッ素単量体である。含フッ素単量体aは、Y基が-O-であるアクリレートエステルであることが好ましい。Z基は、具体的には、炭素数1~20例えば、炭素数1~10、特に1~4、特別に1または2の直鎖状または分岐状脂肪族基例えば、アルキレン基、例えば、式-CH2x-式中、xは1~10である。で示される基、あるいは、炭素数6~18の芳香族基または環状脂肪族基、式-R2R1N-SO2-または式-R2R1N-CO-で示される基式中、R1は、炭素数1~10のアルキル基であり、R2は、炭素数1~10の直鎖アルキレン基または分枝状アルキレン基である。、例えばCH2CH2NSO2-基但し、R1は炭素数1~4のアルキル基である。、あるいは、式-CH2CHOR3CH2-[Ar-Oq]p-式中、R3は、水素原子、または、炭素数1~10のアシル基例えば、ホルミルまたはアセチルなど、Arは、置換基を必要により有するアリーレン基例えば、フェニレン基、pは0または1、qは0または1である。で示される基、あるいは、式-CH2n-Ar-q-式中、Arは、置換基を必要により有するアリーレン基例えば、フェニレン基、nは0~10であり、qは0または1である。で示される基、m-SO2-n-基またはm-S-n-基但し、mは1~10、nは0~10であるであってよい。芳香族基または環状脂肪族基は、置換または非置換であってよい。S基またはSO2基はRf基に直接に結合していてよい。Rf基が、パーフルオロアルキル基であることが好ましい。Rf基の炭素数は、1~12、例えば1~6、特別には4~6であることが好ましい。Rf基の例は、-CF3、-CF2CF3、-CF2CF2CF3、-CF2、-CF2CF2CF2CF3、-CF2CF2、-C3、-4CF3、-2CF2、-CF2C3、-CFCF2CF2CF3、-5CF3、-3CF2、-4CF2、-C8F17等である。含フッ素単量体aの具体例としては、例えば以下のものを例示できるが、これらに限定されるものではない。CH2C-C-O-2-RfCH2C-C-O-4-RfCH2C-C-O-2-S-RfCH2C-C-O-2-S-2-RfCH2C-C-O-2-SO2-RfCH2C-C-O-2-SO2-2-RfCH2C-C-NH-2-RfCH2C-C-O-3-S-RfCH2C-C-O-3-S-2-RfCH2C-C-O-3-SO2-RfCH2C-C-O-3-SO2-2-RfCH2CCOCH2CH2NSO2RfCH2CCOCH2CHCH2RfCH2CCOCH2PhORfCH2CCOCH2CHCH2PhORfCH2CCOCH2PhRfCH2CCOCH2CHCH2PhRf上記式中、Rfは、炭素数1~20のフルオロアルキル基である。b非フッ素単量体非フッ素単量体bは、フッ素原子を含有しない単量体である。非フッ素単量体bは、炭素数4~32のアクリレートエステル化合物であってよい。非フッ素単量体bは、式:CHCR1COR2[式中、R1はH、C1~C4のアルキル基、またはハロゲンであり、R2は、C1~C30の炭化水素基例えば、脂肪族基、芳香族基、芳香脂肪族基である。]で示されるアクリレートエステル化合物であってよい。非フッ素単量体bは、非フッ素非架橋性単量体例えば、メタアクレート、ハロゲン化オレフィン、または、必要により使用する非フッ素架橋性単量体であってよい。非フッ素単量体bは、b1炭素数12~30の直鎖状または分岐状の炭化水素基を有するアクリレート、およびb2ガラス転移点Tgまたは融点Tmが50°C以上であるメタアクリレートからなる群から選択された少なくとも1種の化合物であってよい。b1炭素数12~30の直鎖状または分岐状の炭化水素基を有するアクリレート直鎖状または分岐状の炭化水素基を有するアクリレートb1は、環状炭化水素基を有しない。直鎖状または分岐状の炭化水素基は、特に直鎖状の炭化水素基であってよい。直鎖状または分岐状の炭化水素基は、炭素数が12~30であり、一般に飽和の脂肪族炭化水素基であることが好ましい。直鎖状または分岐状の炭化水素基を有するアクリレートb1は、アルキルアクリレートエステルであってよい。アルキル基の炭素原子の数は12~30であってよく、例えば、12~22、特に14~20であってよい。例えば、直鎖状または分岐状の炭化水素基を有するアクリレートb1は、式:CH2=CHCOOA1[式中、A1は、CnH2n1n=12~30、特に12~22によって表されるアルキル基である。]で示されるアクリレートであってよい。直鎖状または分岐状の炭化水素基を有するアクリレートb1の具体例としては、例えば以下のものを例示できるが、これらに限定されるものではない。CH2C-C-O-11-CH3CH2C-C-O-13-CH3CH2C-C-O-15-CH3CH2C-C-O-17-CH3CH2C-C-O-21-CH3すなわち、ラウリルアクリレート、ミリスチルアクリレート、セチルアクリレート、ステアリルアクリレート、ベヘニルアクリレートb2ガラス転移点Tgまたは融点Tmが50°C以上であるメタアクリレート単量体メタアクリレート単量体b2は、ホモポリマーのガラス転移点Tgまたは融点Tmが50°C以上であるメタアクリレート単量体である。メタアクリレート単量体b2は、単量体b1以外の単量体である。ガラス転移点、融点は、それぞれJISK71211987プラスチックの転移温度測定方法で規定される補外ガラス転移終了温度、融解ピーク温度Tpmである。メタアクリレート単量体b2は、式:CHCR11COR12[式中、R11はH、C1~C4のアルキル基、またはハロゲンであり、R12はC1~C30の直鎖状、分岐状または環状の脂肪族基、C6~C20の芳香族基、C7~C25の芳香脂肪族基である。]で示されるアクリレートエステル化合物であることが好ましい。R11の例は、水素原子、メチル基、塩素原子、臭素原子、ヨウ素原子である。R11がメチル基であることが好ましい。R12の例は、例えば、炭素数1~6のアルキル基例えば、メチル基、エチル基、プロピル基、ブチル基、例えば、炭素数5~10のシクロアルキル基例えば、シクロヘキシル基、例えば、炭素数7~20の多環式の脂肪族基例えば、ノルボルニル基、ボルニル基、イソボルニル基、アダマンチル基、フェニル基、ナフチル基、ベンジル基である。R12は、環状の基を有することが好ましく、シクロアルキル基、多環式の脂肪族基、芳香族基または芳香脂肪族基であることが好ましい。特に、R11が水素原子である場合には、R12は、環状の基を有することが好ましく、一般に、シクロアルキル基、多環式の脂肪族基、芳香族基または芳香脂肪族基である。メタアクリレート単量体b2の具体例としては、シクロヘキシルアクリレート、イソボルニルアクリレート、ボルニルアクリレート、アダマンチルアクリレート、ジシクロペンタニルアクリレート、ジシクロペンテニルアクリレート、トリシクロデカニルアクリレート、フェニルアクリレート、ナフチルアクリレート、ベンジルアクリレート、2-t-ブチルフェニルアクリレート、ナフチルアクリレートなどのアクリレートエステル;メチルメタクリレート、エチルメタクリレート、イソプロピルメタクリレート、t-ブチルメタクリレート、シクロヘキシルメタクリレート、イソボルニルメタクリレート、ボルニルメタクリレート、アダマンチルメタクリレート、ジシクロペンタニルメタクリレート、ジシクロペンテニルメタクリレート、トリシクロデカニルメタクリレート、フェニルメタクリレート、ナフチルメタクリレート、ベンジルメタクリレート、2-ジメチルアミノエチルメタクリレート、アジリジニルメタクリレート、アジリジリニエチルメタクリレート、ジシクロペンテニルメタクリレートなどのメタクリレートエステル;メチルクロロアクリレートなどのクロロアクリレートエステルが例示できるが、これらに限定されるものではない。c他の単量体非フッ素単量体b以外特に、単量体b1およびb2以外の他の単量体c、特に非フッ素単量体、例えば他の非フッ素非架橋性単量体を使用しても良い。他の単量体cの例には、例えば、エチレン、酢酸ビニル、アクリロニトリル、ポリエチレングリコールメタアクリレート、ポリプロピレングリコールメタアクリレート、メトキシポリエチレングリコールメタアクリレート、メトキシポリプロピレングリコールメタアクリレート、およびビニルアルキルエーテルが含まれる。他の単量体はこれらの例に限定されない。他の単量体cはハロゲン化オレフィンであってよい。ハロゲン化オレフィンは、1~10の塩素原子、臭素原子またはヨウ素原子で置換されている炭素数2~20のオレフィンであることが好ましい。ハロゲン化オレフィンは、炭素数2~20の塩素化オレフィン、特に1~5の塩素原子を有する炭素数2~5のオレフィンであることが好ましい。ハロゲン化オレフィンの好ましい具体例は、ハロゲン化ビニル、例えば塩化ビニル、臭化ビニル、ヨウ化ビニル、ハロゲン化ビニリデン、例えば塩化ビニリデン、臭化ビニリデン、ヨウ化ビニリデンである。他の単量体cは、非フッ素架橋性単量体であってよい。非フッ素架橋性単量体は、フッ素原子を含まない単量体である。非フッ素架橋性単量体は、少なくとも2つの反応性基および/または炭素-炭素二重結合を有し、フッ素を含有しない化合物であってよい。非フッ素架橋性単量体は、少なくとも2つの炭素-炭素二重結合を有する化合物、あるいは少なくとも1つの炭素-炭素二重結合および少なくとも1つの反応性基を有する化合物であってよい。反応性基の例は、ヒドロキシル基、エポキシ基、クロロメチル基、ブロックイソシアネート基、アミノ基、カルボキシル基、などである。非フッ素架橋性単量体としては、例えば、ジアセトンアクリルアミド、アクリルアミド、N-メチロールアクリルアミド、ヒドロキシメチルアクリレート、ヒドロキシエチルアクリレート、3-クロロ-2-ヒドロキシプロピルアクリレート、2アセトアセトキシエチルメタアクリレート、NN-ジメチルアミノエチルアクリレート、NN-ジエチルアミノエチルアクリレート、ブタジエン、イソプレン、クロロプレン、グリシジルアクリレートなどが例示されるが、これらに限定されるものでない。含フッ素重合体において、含フッ素単量体aの量は、含フッ素重合体の5~95重量、例えば10~90重量、特に20~70重量であってよい。含フッ素単量体aの繰り返し単位/非フッ素単量体bの繰り返し単位のモル比が0.01/1~10/1、例えば0.1/1~5/1であってよい。含フッ素単量体a100重量部に対して、直鎖状または分岐状の炭化水素基を有するアクリレートb1の量は、1~1500重量部、例えば、4~800重量部、特に10~400重量部、メタアクリレート単量体b2の量は、0~1500重量部、例えば、4~800重量部、特に10~400重量部、他の単量体cの量は、0~100重量部、例えば、1~70重量部、特に3~50重量部であってよい。含フッ素重合体の数平均分子量Mnは、一般に、1000~1000000、例えば5000~500000、特に3000~200000であってよい。含フッ素重合体の数平均分子量Mnは、一般に、GPCゲルパーミエーションクロマトグラフィーにより測定する。本発明において、一般に、カチオン性界面活性剤およびノニオン性界面活性剤からなる界面活性剤乳化剤の存在下で、単量体aおよびbを共重合させ、含フッ素重合体が媒体に分散した含フッ素組成物表面処理剤を得る。カチオン性界面活性剤カチオン性乳化剤は、一般に、アンモニウム塩である。カチオン性界面活性剤は、式:R51pN4pX-式中、R51は、C12以上の直鎖状および/または分岐状の脂肪族飽和および/または不飽和基、R52は、HまたはC1~4のアルキル基、ベンジル基、ポリオキシエチレン基オキシエチレン基の数例えば1特に2、特別には3~50Xは、アニオンを形成する基であり、pは1または2である。]で示されるアンモニウム塩であってよい。R51はC12~C50、例えばC12~C30であってよい。R52は、CH3またはC2H5であることが好ましい。Xの具体例は、F、Cl、Br、Iのようなハロゲン、CH3COO-のようなC1~4カルボキシレート、HSO4-のようなスルフェート、H2PO4-のようなホスフェートである。カチオン性界面活性剤の具体例としては、オクチルトリメチルアンモニウムブロミド、オクチルトリメチルアンモニウムクロライド、ドデシルトリメチルアンモニウムブロミド、ドデシルトリメチルアンモニウムクロライド、ミリスチルトリメチルアンモニウムブロミド、ミリスチルトリメチルアンモニウムクロライド、セチルトリメチルアンモニウムブロミド、セチルトリメチルアンモニウムクロライド、ステアリルトリメチルアンモニウムクロライドなどのアルキルトリメチルアンニウムハライド;ラウリルピリジニウムクロライド;ジオクチルジメチルアンモニウムブロミド、ジオクチルジメチルアンモニウムクロライド、ジドデシルジメチルアンモニウムブロミド、ジドデシルジメチルアンモニウムクロライド、ジミリスチルジメチルアンモニウムブロミド、ジミリスチルジメチルアンモニウムクロライド、ジセチルジメチルアンモニウムブロミド、ジセチルジメチルアンモニウムクロライド、ジステアリルジメチルアンモニウムクロライドなどのジアルキルジメチルアンニウムハライドなどが挙げられる。カチオン性界面活性剤は、1種のみであってよくまたは2種以上の混合物であってもよい。カチオン性界面活性剤は、pが1であるカチオン性界面活性剤R51N3X-とpが2であるカチオン性界面活性剤R512N2X-との例えば、モル比0.5:1~20:1、例えば1:1~10:1、特に1.5:1~7:1の混合物であってよい。ノニオン性界面活性剤ノニオン性乳化剤は、一般に、ポリオキシエチレンPOE基を有する化合物である。ノニオン性界面活性剤は、環境上の問題生分解性、環境ホルモンなどから芳香族基を含まない構造が好ましい。ノニオン性界面活性剤は、ポリオキシエチレン脂肪酸エステル、ポリオキシエチレンソルビタン脂肪酸エステル、ポリオキシエチレンソルビトール脂肪酸エステル、ポリオキシエチレンアルキルエーテル、ポリオキシエチレンアルキルアリルエーテル、ポリオキシエチレンアルキルフェニルエーテル、ポリオキシエチレンアルキルアミン、またはポリオキシエチレンアルキルアミン脂肪酸エステルであってよい。ノニオン性界面活性剤は、式:R61O-r-s-R63式中、R61は炭素数1~22のアルキル基または炭素数2~22のアルケニル基、R62は炭素数3以上例えば、3~10のアルキレン基であり、R63は水素原子、炭素数1~22のアルキル基または炭素数2~22のアルケニル基、rは2以上の数、sは0または1以上の数である。で示される界面活性剤であることが好ましい。R62の例は、プロピレン基、ブチレン基である。R63は水素原子であることが好ましい。sは0であってよい。式23で示されるノニオン性界面活性剤b2の具体例は、C10H21OrsHC12H25OrsHC16H31OrsHC16H33OrsHC18H35OrsHC18H37OrsHC12H25OrsC12H25C16H31OrsC16H31C16H33OrsC12H25isoC13H27OrsH式中、rおよびsは上記と同意義である。などである。ノニオン性界面活性剤は、1種のみであってよくまたは2種以上の混合物であってもよい。ノニオン性界面活性剤は、rが10以上でありsが0であるノニオン性界面活性剤とrが10未満でありsが0であるノニオン性界面活性剤の例えば、モル比0.5:1~20:1、例えば1:1~10:1、特に1.5:1~7:1の混合物であってよい。界面活性剤には、他の界面活性剤、例えば、他のカチオン性界面活性剤、他のノニオン性界面活性剤、アニオン性界面活性剤、両性界面活性剤を併用してもよい。界面活性剤において、カチオン性界面活性剤とノニオン性界面活性剤の重量比は、50以上:50以下、例えば、50~95:50~5、特に55~80:45~20である。単量体を、ブロックイソシアネート化合物およびオルガノポリシロキサン化合物からなる群から選択された少なくとも1種の化合物の存在下で、重合してよい。ブロックイソシアネート化合物またはオルガノポリシロキサン化合物の量は、単量体100重量部に対して、0~100重量部、例えば1~50重量部であってよい。単量体をブロックイソシアネート化合物の存在下で重合することにより、ブロックイソシアネート基を有する含フッ素重合体が得られる。ブロックイソシアネート化合物は、少なくとも一種のブロック剤によってブロックされているイソシアネートである。ブロック剤の例としては、オキシム類、フェノール類、アルコール類、メルカプタン類、アミド類、イミド類、イミダゾール類、尿素類、アミン類、イミン類、ピラゾール類、および活性メチレン化合物類が挙げられる。ブロック剤の他の例には、ピリジノール類、チオフェノール類、ジケトン類およびエステル類が挙げられる。ブロックイソシアネート化合物は、親水性基を有する化合物によって変性されていてもよい。単量体をオルガノポリシロキサン化合物例えば、メルカプト官能性オルガノポリシロキサン、ビニル官能性オルガノポリシロキサンの存在下で重合することにより、シロキサン基を有する含フッ素重合体が得られる。1つの実施形態において、メルカプト官能性オルガノポリシロキサンは、下記の平均式を有するシロキシ単位を有する:R2SiOabc[式中、aは、0~4000、あるいは、0~1000、あるいは、0~400であり、bは、1~1000、あるいは、1~100、あるいは、1~50であり、cは、1~1000、あるいは、1~100、あるいは、1~50であり;Rは独立して、一価の有機基であり、あるいは、Rは、炭素数1~30の炭化水素であり、あるいは、Rは、炭素数1~12の一価アルキル基であり、あるいは、Rはメチル基であり;RNは、上記で定義されるような一価のアミノ官能性の有機基であり、RSは、上記で定義されるような一価のメルカプト官能性の有機基である。]本発明における含フッ素重合体は、一般に、乳化重合によって製造する。乳化重合では、重合開始剤および乳化剤の存在下で、単量体を水中に乳化させ、窒素置換後、50~80°Cの範囲で1~10時間、撹拌して共重合させる方法が採用される。重合開始剤は、過酸化ベンゾイル、過酸化ラウロイル、t-ブチルパーベンゾエート、1-ヒドロキシシクロヘキシルヒドロ過酸化物、3-カルボキシプロピオニル過酸化物、過酸化アセチル、アゾビスイソブチルアミジン-二塩酸塩、アゾビスイソブチロニトリル、過酸化ナトリウム、過硫酸カリウム、過硫酸アンモニウムなどの水溶性のものやアゾビスイソブチロニトリル、ベンゾイルパーオキシド、ジ-t-ブチルパーオキシド、ラウリルパーオキシド、クメンヒドロパーオキシド、t-ブチルパーオキシピバレート、ジイソプロピルパーオキシジカーボネートなどの油溶性のものが用いられる。重合開始剤は単量体100重量部に対して、001~10重量部の範囲で用いられる。放置安定性の優れた共重合体水分散液を得るためには、高圧ホモジナイザーや超音波ホモジナイザーのような強力な破砕エネルギーを付与できる乳化装置を用いて、単量体を水中に微粒子化し、重合することが望ましい。乳化剤としては、カチオン性乳化剤とノニオン性乳化剤の組合せを用いる。乳化剤の量は、単量体100重量部に対して、05~30重量部、例えば1~20重量部の範囲であってよい。単量体が完全に相溶しない場合は、これら単量体に充分に相溶させるような相溶化剤、例えば、水溶性有機溶剤や低分子量の単量体を添加することが好ましい。相溶化剤の添加により、乳化性および共重合性を向上させることが可能である。水溶性有機溶剤としては、アセトン、メチルエチルケトン、酢酸エチル、プロピレングリコール、ジプロピレングリコールモノメチルエーテル、ジプロピレングリコール、トリプロピレングリコール、エタノールなどが挙げられ、水100重量部に対して、1~50重量部、例えば10~40重量部の範囲で用いてよい。また、低分子量の単量体としては、メチルメタクリレート、グリシジルメタクリレート、222-トリフルオロエチルメタクリレートなどが挙げられ、単量体の総量100重量部に対して、1~50重量部、例えば10~40重量部の範囲で用いてよい。本発明の含フッ素組成物は、エマルションまたはエアゾールの形態であることが好ましい。含フッ素組成物は、含フッ素重合体表面処理剤の活性成分および媒体特に、液状媒体、例えば、有機溶媒および/または水を含んでなる。媒体の量は、例えば、含フッ素組成物に対して、5~99.9重量、特に10~90重量であってよい。含フッ素組成物において、含フッ素重合体の濃度は、0.01~95重量、例えば5~50重量であってよい。本発明の含フッ素組成物は、従来既知の方法により被処理物に適用することができる。通常、該含フッ素組成物を有機溶剤または水に分散して希釈して、浸漬塗布、スプレー塗布、泡塗布などのような既知の方法により、被処理物の表面に付着させ、乾燥する方法が採られる。また、必要ならば、適当な架橋剤と共に適用し、キュアリングを行ってもよい。さらに、本発明の含フッ素組成物に、防虫剤、柔軟剤、抗菌剤、難燃剤、帯電防止剤、塗料定着剤、防シワ剤などを添加して併用することも可能である。基材と接触させる処理液における含フッ素重合体の濃度は001~10重量特に、浸漬塗布の場合、例えば005~10重量であってよい。本発明の含フッ素組成物例えば、撥水撥油剤で処理される被処理物としては、繊維製品、石材、フィルター例えば、静電フィルター、防塵マスク、燃料電池の部品例えば、ガス拡散電極およびガス拡散支持体、ガラス、紙、木、皮革、毛皮、石綿、レンガ、セメント、金属および酸化物、窯業製品、プラスチック、塗面、およびプラスターなどを挙げることができる。繊維製品としては種々の例を挙げることができる。例えば、綿、麻、羊毛、絹などの動植物性天然繊維、ポリアミド、ポリエステル、ポリビニルアルコール、ポリアクリロニトリル、ポリ塩化ビニル、ポリプロピレンなどの合成繊維、レーヨン、アセテートなどの半合成繊維、ガラス繊維、炭素繊維、アスベスト繊維などの無機繊維、あるいはこれらの混合繊維が挙げられる。繊維製品は、繊維、布等の形態のいずれであってもよい。本発明の含フッ素組成物は、内部離型剤あるいは外部離型剤としても使用できる。含フッ素重合体は、繊維製品を液体で処理するために知られている方法のいずれかによって繊維状基材例えば、繊維製品などに適用することができる。繊維製品が布であるときには、布を溶液に浸してよく、あるいは、布に溶液を付着または噴霧してよい。処理された繊維製品は、撥油性を発現させるために、乾燥され、好ましくは、例えば、100°C~200°Cで加熱される。あるいは、含フッ素重合体はクリーニング法によって繊維製品に適用してよく、例えば、洗濯適用またはドライクリーニング法などにおいて繊維製品に適用してよい。処理される繊維製品は、典型的には、布であり、これには、織物、編物および不織布、衣料品形態の布およびカーペットが含まれるが、繊維または糸または中間繊維製品例えば、スライバーまたは粗糸などであってもよい。繊維製品材料は、天然繊維例えば、綿または羊毛など、化学繊維例えば、ビスコースレーヨンまたはレオセルなど、または、合成繊維例えば、ポリエステル、ポリアミドまたはアクリル繊維などであってよく、あるいは、繊維の混合物例えば、天然繊維および合成繊維の混合物などであってよい。本発明の製造重合体は、セルロース系繊維例えば、綿またはレーヨンなどを疎油性および撥油性にすることにおいて特に効果的である。また、本発明の方法は一般に、繊維製品を疎水性および撥水性にする。あるいは、繊維状基材は皮革であってよい。製造重合体を、皮革を疎水性および疎油性にするために、皮革加工の様々な段階で、例えば、皮革の湿潤加工の期間中に、または、皮革の仕上げの期間中に、水溶液または水性乳化物から皮革に適用してよい。あるいは、繊維状基材は紙であってもよい。製造重合体を、予め形成した紙に適用してよく、または、製紙の様々な段階で、例えば、紙の乾燥期間中に適用してもよい。処理とは、処理剤を、浸漬、噴霧、塗布などにより被処理物に適用することを意味する。処理により、処理剤の有効成分である含フッ素重合体が被処理物の内部に浸透するおよび/または被処理物の表面に付着する。以下、実施例を挙げて本発明を詳しく説明するが、本発明はこれらの実施例に限定されるものではない。以下において、部またはまたは比は、特記しない限り、重量部または重量または重量比を表す。試験の手順は次のとおりである。シャワー撥水性試験シャワー撥水性試験をJIS-L-1092に従って行った。シャワー撥水性試験は下記に記載されている表1に示されるように撥水性No.によって表された。体積が少なくとも250mlであるガラス漏斗、および、250mlの水を20秒間~30秒間にわたって噴霧することができるスプレーノズルを使用する。試験布を固定するフレームは、直径が15cmの金属製である。サイズが約20cmx20cmである3枚の試験布を準備し、試験布をフレームに固定して試験布にしわがないようにする。噴霧の中心を試験布の中心に置く。室温の水250mLをガラス漏斗に入れ、試験布に25秒~30秒の時間にわたって噴霧する。フレームを台から取り外し、フレームの一方の端をつかんで水を噴霧した面を下側にし、フレームを実験台等に軽くぶつけて過剰な水滴を落とす。続いてフレームを180°回転させ、同じ手順を繰り返した後、試験布表面を観察し表1の撥水性No.に従って評価する。結果を3回の測定の平均から得る。染込み撥水性試験試験布を直径が15cmの金属性フレームで固定する。サイズが約20cmx20cmである3枚の試験布を準備し、試験布をフレームに固定してシートにしわがないようにする。2gの水を試験布の中心に置き、5分後の試験布への染みこみを評価する。○染みがない△染みが見られる×周りに広がる染みが見られる。製造例1500ml反応フラスコにCF3CF2-CF2CF2n-CH2CH2OCOCCl=CH2n=2.018.63g、ステアリルアクリレート21.73g、イソボルニルメタクリレート21.73g、純水110g、ジプロピレングリコールモノメチルエーテル18.62g、塩化ジステアリルジメチルアンモニウムカチオン性界面活性剤3.08g、塩化ステアリルトリメチルアンモニウムカチオン性界面活性剤0.87g、ポリオキシエチレンラウリルエーテルEO:20。EOはエチレンオキシドユニット数を表すノニオン性界面活性剤1.64g、ポリオキシエチレンイソトリデシルエーテルEO:3ノニオン性界面活性剤0.65g、ポリオキシエチレンオレイルエーテルEO:50ノニオン性界面活性剤0.34gを入れ、攪拌下に60°Cで15分間、超音波で乳化分散させた。反応フラスコ内を窒素置換後、ラウリルメルカプタン0.62g、2,2-アゾビス2-アミジノプロパン2塩酸塩0.31g以下、V-50と記す及び水9gの溶液を添加し、60°Cで5時間反応させ、重合体の水性分散液を得た。重合体の組成は、仕込みモノマーの組成にほぼ一致した。製造例2500ml反応フラスコにCF3CF2-CF2CF2n-CH2CH2OCOCCl=CH2n=2.018.63g、ステアリルアクリレート12.42g、イソボルニルメタクリレート31.04g、純水110g、ジプロピレングリコールモノメチルエーテル18.62g、塩化ジステアリルジメチルアンモニウムカチオン性界面活性剤3.08g、塩化ステアリルトリメチルアンモニウムカチオン性界面活性剤0.87g、ポリオキシエチレンラウリルエーテルEO:20。EOはエチレンオキシドユニット数を表すノニオン性界面活性剤1.64g、ポリオキシエチレンイソトリデシルエーテルEO:3ノニオン性界面活性剤0.65g、ポリオキシエチレンオレイルエーテルEO:50ノニオン性界面活性剤0.34gを入れ、攪拌下に60°Cで15分間、超音波で乳化分散させた。反応フラスコ内を窒素置換後、ラウリルメルカプタン0.62g、2,2-アゾビス2-アミジノプロパン2塩酸塩0.31g以下、V-50と記す及び水9gの溶液を添加し、60°Cで5時間反応させ、重合体の水性分散液を得た。重合体の組成は、仕込みモノマーの組成にほぼ一致した。製造例3500ml反応フラスコにCF3CF2-CF2CF2n-CH2CH2OCOCCl=CH2n=2.014.9g、ステアリルアクリレート13.47g、イソボルニルメタクリレート33.71g、純水110g、ジプロピレングリコールモノメチルエーテル18.62g、塩化ジステアリルジメチルアンモニウムカチオン性界面活性剤3.08g、塩化ステアリルトリメチルアンモニウムカチオン性界面活性剤0.87g、ポリオキシエチレンラウリルエーテルEO:20。EOはエチレンオキシドユニット数を表すノニオン性界面活性剤1.64g、ポリオキシエチレンイソトリデシルエーテルEO:3ノニオン性界面活性剤0.65g、ポリオキシエチレンオレイルエーテルEO:50ノニオン性界面活性剤0.34gを入れ、攪拌下に60°Cで15分間、超音波で乳化分散させた。反応フラスコ内を窒素置換後、ラウリルメルカプタン0.62g、2,2-アゾビス2-アミジノプロパン2塩酸塩0.31g以下、V-50と記す及び水9gの溶液を添加し、60°Cで5時間反応させ、重合体の水性分散液を得た。重合体の組成は、仕込みモノマーの組成にほぼ一致した。製造例4500ml反応フラスコにCF3CF2-CF2CF2n-CH2CH2OCOCCl=CH2n=2.014.9g、ステアリルアクリレート13.47g、イソボルニルメタクリレート33.71g、純水110g、ジプロピレングリコールモノメチルエーテル18.62g、塩化ジステアリルジメチルアンモニウムカチオン性界面活性剤3.59g、塩化ステアリルトリメチルアンモニウムカチオン性界面活性剤1.02g、ポリオキシエチレンラウリルエーテルEO:20。EOはエチレンオキシドユニット数を表すノニオン性界面活性剤1.23g、ポリオキシエチレンイソトリデシルエーテルEO:3ノニオン性界面活性剤0.49g、ポリオキシエチレンオレイルエーテルEO:50ノニオン性界面活性剤0.26gを入れ、攪拌下に60°Cで15分間、超音波で乳化分散させた。反応フラスコ内を窒素置換後、ラウリルメルカプタン0.62g、2,2-アゾビス2-アミジノプロパン2塩酸塩0.31g以下、V-50と記す及び水9gの溶液を添加し、60°Cで5時間反応させ、重合体の水性分散液を得た。重合体の組成は、仕込みモノマーの組成にほぼ一致した。製造例5500ml反応フラスコにCF3CF2-CF2CF2n-CH2CH2OCOCCl=CH2n=2.014.9g、ステアリルアクリレート13.47g、イソボルニルメタクリレート33.71g、純水110g、ジプロピレングリコールモノメチルエーテル18.62g、塩化ジステアリルジメチルアンモニウムカチオン性界面活性剤2.57g、塩化ステアリルトリメチルアンモニウムカチオン性界面活性剤0.73g、ポリオキシエチレンラウリルエーテルEO:20。EOはエチレンオキシドユニット数を表すノニオン性界面活性剤2.05g、ポリオキシエチレンイソトリデシルエーテルEO:3ノニオン性界面活性剤0.81g、ポリオキシエチレンオレイルエーテルEO:50ノニオン性界面活性剤0.43gを入れ、攪拌下に60°Cで15分間、超音波で乳化分散させた。反応フラスコ内を窒素置換後、ラウリルメルカプタン0.62g、2,2-アゾビス2-アミジノプロパン2塩酸塩0.31g以下、V-50と記す及び水9gの溶液を添加し、60°Cで5時間反応させ、重合体の水性分散液を得た。重合体の組成は、仕込みモノマーの組成にほぼ一致した。製造例6500ml反応フラスコにCF3CF2-CF2CF2n-CH2CH2OCOCCl=CH2n=2.013.04g、ステアリルアクリレート14.03g、イソボルニルメタクリレート35.01g、純水110g、ジプロピレングリコールモノメチルエーテル18.62g、塩化ジステアリルジメチルアンモニウムカチオン性界面活性剤3.08g、塩化ステアリルトリメチルアンモニウムカチオン性界面活性剤0.87g、ポリオキシエチレンラウリルエーテルEO:20。EOはエチレンオキシドユニット数を表すノニオン性界面活性剤1.64g、ポリオキシエチレンイソトリデシルエーテルEO:3ノニオン性界面活性剤0.65g、ポリオキシエチレンオレイルエーテルEO:50ノニオン性界面活性剤0.34gを入れ、攪拌下に60°Cで15分間、超音波で乳化分散させた。反応フラスコ内を窒素置換後、ラウリルメルカプタン0.62g、2,2-アゾビス2-アミジノプロパン2塩酸塩0.31g以下、V-50と記す及び水9gの溶液を添加し、60°Cで5時間反応させ、重合体の水性分散液を得た。重合体の組成は、仕込みモノマーの組成にほぼ一致した。製造例71LオートクレーブにCF3CF2-CF2CF2n-CH2CH2OCOCCl=CH2n=2.037.25g、ステアリルアクリレート32.28g、イソボルニルメタクリレート32.28g、純水220g、ジプロピレングリコールモノメチルエーテル37.24g、塩化ジステアリルジメチルアンモニウムカチオン性界面活性剤6.16g、塩化ステアリルトリメチルアンモニウムカチオン性界面活性剤1.74g、ポリオキシエチレンラウリルエーテルEO:20。EOはエチレンオキシドユニット数を表すノニオン性界面活性剤3.28g、ポリオキシエチレンイソトリデシルエーテルEO:3ノニオン性界面活性剤1.30g、ポリオキシエチレンオレイルエーテルEO:50ノニオン性界面活性剤0.68gを入れ、攪拌下に60°Cで15分間、超音波で乳化分散させた。ラウリルメルカプタン1.24gを添加し、オートクレーブ内を窒素置換後、塩化ビニルVCM22.35gを圧入充填し、2,2-アゾビス2-アミジノプロパン2塩酸塩0.62g以下、V-50と記す及び水18gの溶液を添加し、60°Cで5時間反応させ、重合体の水性分散液を得た。重合体の組成は、仕込みモノマーの組成にほぼ一致した。製造例8500ml反応フラスコにCF3CF2-CF2CF2n-CH2CH2OCOCCl=CH2n=2.018.63g、ステアリルアクリレート12.42g、シクロヘキシルメタクリレート31.04g、純水110g、ジプロピレングリコールモノメチルエーテル18.62g、塩化ジステアリルジメチルアンモニウムカチオン性界面活性剤3.08g、塩化ステアリルトリメチルアンモニウムカチオン性界面活性剤0.87g、ポリオキシエチレンラウリルエーテルEO:20。EOはエチレンオキシドユニット数を表すノニオン性界面活性剤1.64g、ポリオキシエチレンイソトリデシルエーテルEO:3ノニオン性界面活性剤0.65g、ポリオキシエチレンオレイルエーテルEO:50ノニオン性界面活性剤0.34gを入れ、攪拌下に60°Cで15分間、超音波で乳化分散させた。反応フラスコ内を窒素置換後、ラウリルメルカプタン0.62g、2,2-アゾビス2-アミジノプロパン2塩酸塩0.31g以下、V-50と記す及び水9gの溶液を添加し、60°Cで5時間反応させ、重合体の水性分散液を得た。重合体の組成は、仕込みモノマーの組成にほぼ一致した。製造例9500ml反応フラスコにCF3CF2-CF2CF2n-CH2CH2OCOCCl=CH2n=2.016.77g、ステアリルアクリレート12.79g、シクロヘキシルメタクリレート32.34g、純水110g、ジプロピレングリコールモノメチルエーテル18.62g、塩化ジステアリルジメチルアンモニウムカチオン性界面活性剤3.08g、塩化ステアリルトリメチルアンモニウムカチオン性界面活性剤0.87g、ポリオキシエチレンラウリルエーテルEO:20。EOはエチレンオキシドユニット数を表すノニオン性界面活性剤1.64g、ポリオキシエチレンイソトリデシルエーテルEO:3ノニオン性界面活性剤0.65g、ポリオキシエチレンオレイルエーテルEO:50ノニオン性界面活性剤0.34gを入れ、攪拌下に60°Cで15分間、超音波で乳化分散させた。反応フラスコ内を窒素置換後、ラウリルメルカプタン0.62g、2,2-アゾビス2-アミジノプロパン2塩酸塩0.31g以下、V-50と記す及び水9gの溶液を添加し、70°Cで5時間反応させ、重合体の水性分散液を得た。重合体の組成は、仕込みモノマーの組成にほぼ一致した。比較製造例1500ml反応フラスコにCF3CF2-CF2CF2n-CH2CH2OCOCCl=CH2n=2.018.63g、ステアリルアクリレート21.73g、イソボルニルメタクリレート21.73g、純水110g、ジプロピレングリコールモノメチルエーテル18.62g、塩化ジステアリルジメチルアンモニウムカチオン性界面活性剤1.54g、塩化ステアリルトリメチルアンモニウムカチオン性界面活性剤0.44g、ポリオキシエチレンラウリルエーテルEO:20。EOはエチレンオキシドユニット数を表すノニオン性界面活性剤2.87g、ポリオキシエチレンイソトリデシルエーテルEO:3ノニオン性界面活性剤1.14g、ポリオキシエチレンオレイルエーテルEO:50ノニオン性界面活性剤0.6gを入れ、攪拌下に60°Cで15分間、超音波で乳化分散させた。反応フラスコ内を窒素置換後、ラウリルメルカプタン0.62g、2,2-アゾビス2-アミジノプロパン2塩酸塩0.31g以下、V-50と記す及び水9gの溶液を添加し、60°Cで5時間反応させ、重合体の水性分散液を得た。重合体の組成は、仕込みモノマーの組成にほぼ一致した。比較製造例2500ml反応フラスコにCF3CF2-CF2CF2n-CH2CH2OCOCCl=CH2n=2.018.63g、ステアリルアクリレート21.73g、イソボルニルメタクリレート21.73g、純水110g、ジプロピレングリコールモノメチルエーテル18.62g、ポリオキシエチレンラウリルエーテルEO:20。EOはエチレンオキシドユニット数を表すノニオン性界面活性剤4.1g、ポリオキシエチレンイソトリデシルエーテルEO:3ノニオン性界面活性剤1.63g、ポリオキシエチレンオレイルエーテルEO:50ノニオン性界面活性剤0.86gを入れ、攪拌下に60°Cで15分間、超音波で乳化分散させた。反応フラスコ内を窒素置換後、ラウリルメルカプタン0.62g、2,2-アゾビス2-アミジノプロパン2塩酸塩0.31g以下、V-50と記す及び水9gの溶液を添加し、60°Cで5時間反応させ、重合体の水性分散液を得た。重合体の組成は、仕込みモノマーの組成にほぼ一致した。比較製造例3500ml反応フラスコにCF3CF2-CF2CF2n-CH2CH2OCOCCl=CH2n=2.018.63g、ステアリルアクリレート12.42g、イソボルニルメタクリレート31.04g、純水110g、ジプロピレングリコールモノメチルエーテル18.62g、塩化ジステアリルジメチルアンモニウムカチオン性界面活性剤1.54g、塩化ステアリルトリメチルアンモニウムカチオン性界面活性剤0.44g、ポリオキシエチレンラウリルエーテルEO:20。EOはエチレンオキシドユニット数を表すノニオン性界面活性剤2.87g、ポリオキシエチレンイソトリデシルエーテルEO:3ノニオン性界面活性剤1.14g、ポリオキシエチレンオレイルエーテルEO:50ノニオン性界面活性剤0.6gを入れ、攪拌下に60°Cで15分間、超音波で乳化分散させた。反応フラスコ内を窒素置換後、ラウリルメルカプタン0.62g、2,2-アゾビス2-アミジノプロパン2塩酸塩0.31g以下、V-50と記す及び水9gの溶液を添加し、60°Cで5時間反応させ、重合体の水性分散液を得た。重合体の組成は、仕込みモノマーの組成にほぼ一致した。比較製造例4500ml反応フラスコにCF3CF2-CF2CF2n-CH2CH2OCOCCl=CH2n=2.014.9g、ステアリルアクリレート13.47g、イソボルニルメタクリレート33.71g、純水110g、ジプロピレングリコールモノメチルエーテル18.62g、塩化ジステアリルジメチルアンモニウムカチオン性界面活性剤1.54g、塩化ステアリルトリメチルアンモニウムカチオン性界面活性剤0.44g、ポリオキシエチレンラウリルエーテルEO:20。EOはエチレンオキシドユニット数を表すノニオン性界面活性剤2.87g、ポリオキシエチレンイソトリデシルエーテルEO:3ノニオン性界面活性剤1.14g、ポリオキシエチレンオレイルエーテルEO:50ノニオン性界面活性剤0.6gを入れ、攪拌下に60°Cで15分間、超音波で乳化分散させた。反応フラスコ内を窒素置換後、ラウリルメルカプタン0.62g、2,2-アゾビス2-アミジノプロパン2塩酸塩0.31g以下、V-50と記す及び水9gの溶液を添加し、60°Cで5時間反応させ、重合体の水性分散液を得た。重合体の組成は、仕込みモノマーの組成にほぼ一致した。比較製造例51LオートクレーブにCF3CF2-CF2CF2n-CH2CH2OCOCCl=CH2n=2.037.25g、ステアリルアクリレート32.28g、イソボルニルメタクリレート32.28g、純水220g、ジプロピレングリコールモノメチルエーテル37.24g、塩化ジステアリルジメチルアンモニウムカチオン性界面活性剤3.08g、塩化ステアリルトリメチルアンモニウムカチオン性界面活性剤4.06g、ポリオキシエチレンラウリルエーテルEO:20。EOはエチレンオキシドユニット数を表すノニオン性界面活性剤5.74g、ポリオキシエチレンイソトリデシルエーテルEO:3ノニオン性界面活性剤2.28g、ポリオキシエチレンオレイルエーテルEO:50ノニオン性界面活性剤1.2gを入れ、攪拌下に60°Cで15分間、超音波で乳化分散させた。ラウリルメルカプタン1.24gを添加し、オートクレーブ内を窒素置換後、塩化ビニルVCM22.35gを圧入充填し、2,2-アゾビス2-アミジノプロパン2塩酸塩0.62g以下、V-50と記す及び水18gの溶液を添加し、60°Cで5時間反応させ、重合体の水性分散液を得た。重合体の組成は、仕込みモノマーの組成にほぼ一致した。比較製造例6500ml反応フラスコにCF3CF2-CF2CF2n-CH2CH2OCOCCl=CH2n=2.014.9g、ステアリルアクリレート13.47g、イソボルニルメタクリレート33.71g、純水110g、ジプロピレングリコールモノメチルエーテル18.62g、塩化ジステアリルジメチルアンモニウムカチオン性界面活性剤1.54g、塩化ステアリルトリメチルアンモニウムカチオン性界面活性剤0.44g、ポリオキシエチレンラウリルエーテルEO:20。EOはエチレンオキシドユニット数を表すノニオン性界面活性剤1.81g、ポリオキシエチレンイソトリデシルエーテルEO:3ノニオン性界面活性剤0.72g、ポリオキシエチレンオレイルエーテルEO:50ノニオン性界面活性剤0.38gを入れ、攪拌下に60°Cで15分間、超音波で乳化分散させた。反応フラスコ内を窒素置換後、ラウリルメルカプタン0.62g、2,2-アゾビス2-アミジノプロパン2塩酸塩0.31g以下、V-50と記す及び水9gの溶液を添加し、60°Cで5時間反応させ、重合体の水性分散液を得た。重合体の組成は、仕込みモノマーの組成にほぼ一致した。実施例1~9および比較例1~6製造例1~9実施例1~9及び比較製造例1~6比較例1~6で得られた水性分散液を用いて、試験布を作製し、撥水性を評価した。水性分散液を固形分濃度が0.5重量になるよう水で希釈して処理液を調製する。ポリエステル布を処理液に浸漬し、マングルで絞って、ウェットピックアップ65とし、100°Cで2分間乾燥し、160°Cで1分間乾燥して試験布を作製した。この試験布でシャワー撥水試験および染み込み撥水性試験を行った。試験結果を表Aに示す。表中、略号の意味は次のとおりである。"